(57)【要約】  本発明の接合体は、第一の部材と、第二の部材と、第一の部材と第二の部材とを接合する焼結金属層と、を備え、焼結金属層が、第一の部材又は第二の部材と焼結金属層との界面に対して略平行に配向したフレーク状の銅粒子に由来する構造を含み、焼結金属層における銅の含有量が、焼結金属層の体積を基準として、６５体積％以上である。【特許請求の範囲】
【請求項１】
第一の部材と、第二の部材と、前記第一の部材と前記第二の部材とを接合する焼結金属層と、を備え、
前記焼結金属層が、前記第一の部材又は前記第二の部材と前記焼結金属層との界面に対して略平行に配向したフレーク状の銅粒子に由来する構造を含み、
前記焼結金属層における銅の含有量が、前記焼結金属層の体積を基準として、６５体積％以上である、接合体。
【請求項２】
前記第一の部材及び第二の部材の少なくとも一方が、前記焼結金属層と接する面に、銅、ニッケル、銀、金及びパラジウムからなる群から選択される少なくとも１種の金属を含む、請求項１に記載の接合体。
【請求項３】
第一の部材と、第二の部材と、前記第一の部材と前記第二の部材とを接合する焼結金属層と、を備え、前記第一の部材及び前記第二の部材の少なくとも一方が半導体素子である、半導体装置であって、
前記焼結金属層が、前記第一の部材又は前記第二の部材と前記焼結金属層との界面に対して略平行に配向したフレーク状の銅粒子に由来する構造を含み、
前記焼結金属層における銅の含有量が、前記焼結金属層の体積を基準として、６５体積％以上である、半導体装置。
【請求項４】
ダイシェア強度が、３０ＭＰａ以上である、請求項３に記載の半導体装置。
【請求項５】
第一の電極と、前記第一の電極と電気的に接続されている半導体素子と、金属配線を介して前記半導体素子と電気的に接続されている第二の電極と、を備え、
前記半導体素子と前記金属配線との間、及び、前記金属配線と前記第二の電極との間に、銅を含む焼結金属層を有する、半導体装置。
【請求項６】
前記焼結金属層が、前記金属配線と接しており、前記金属配線との界面に対して略平行に配向したフレーク状の銅粒子に由来する構造を含み、
前記焼結金属層における銅の含有量が、前記焼結金属層の体積を基準として、６５体積％以上である、請求項５に記載の半導体装置。
【請求項７】
第一の熱伝導部材と、第二の熱伝導部材と、前記第一の熱伝導部材及び前記第二の熱伝導部材の間に配置される半導体素子と、を備え、
前記第一の熱伝導部材と前記半導体素子との間、及び、前記半導体素子と前記第二の熱伝導部材との間のうちの少なくとも一方の間に、銅を含む焼結金属層を有する、半導体装置。
【請求項８】
前記焼結金属層が、前記第一の熱伝導部材又は前記第二の熱伝導部材と接しており、前記第一の熱伝導部材又は前記第二の熱伝導部材の界面に対して略平行に配向したフレーク状の銅粒子に由来する構造を含み、
前記焼結金属層における銅の含有量が、前記焼結金属層の体積を基準として、６５体積％以上である、請求項７に記載の半導体装置。
【発明の詳細な説明】
【技術分野】
【０００１】
本発明は、接合体及び半導体装置に関する。
【背景技術】
【０００２】
半導体装置を製造する際、半導体素子とリードフレーム等（支持部材）とを接合させるため、さまざまな接合材が用いられている。半導体装置の中でも、１５０℃以上の高温で動作させるパワー半導体、ＬＳＩ等の接合には、接合材として高融点鉛はんだが用いられてきた。近年、半導体素子の高容量化及び省スペース化により、１７５℃以上の高温で動作させる要求が高まっており、高融点鉛はんだ層からなる接合部では耐熱性及び熱伝導率が不充分であり、接続信頼性を確保することが難しくなってきている。一方で、ＲｏＨＳ規制強化に伴い、鉛を含有しない接合材が求められている。【０００３】
これまでにも、鉛はんだ以外の材料を用いた半導体素子の接合が検討されている。例えば、下記特許文献１には、銀ナノ粒子を低温焼結させ、焼結銀層を形成する技術が提案されている。このような焼結銀はパワーサイクルに対する接続信頼性が高いことが知られている。【０００４】
更に別の材料として、銅粒子を焼結させ、焼結銅層を形成する技術も提案されている。例えば、下記特許文献２には、半導体素子と電極とを接合するための接合材として、酸化第二銅粒子及び還元剤を含む接合用銅ペーストが開示されている。また、下記特許文献３には、銅ナノ粒子と、銅マイクロ粒子もしくは銅サブマイクロ粒子、あるいはそれら両方とを含む接合材が開示されている。
【先行技術文献】
【特許文献】
【０００５】
【特許文献１】特許第４９２８６３９号
【特許文献２】特許第５００６０８１号
【特許文献３】特開２０１４−１６７１４５号公報
【非特許文献】
【０００６】
【非特許文献１】Ｒ．  Ｋｈａｚａｋａ，  Ｌ．  Ｍｅｎｄｉｚａｂａｌ，  Ｄ．  Ｈｅｎｒｙ：  Ｊ．  ＥｌｅｃＴｒｏｎ．  Ｍａｔｅｒ，  ４３（７），  ２０１４，    ２４５９−２４６６
【発明の概要】
【発明が解決しようとする課題】
【０００７】
半導体装置の高温動作では、半導体素子を接合する接合部における接続信頼性が重要な課題となる。銅は銀に比べて、高い剪断弾性率（銅：４８ＧＰａ、銀：３０ＧＰａ）、及び低い熱膨張率（銅：１７μｍ／（ｍ・Ｋ）、銀：１９μｍ／（ｍ・Ｋ））を有する。そのため、上記特許文献２に記載の半導体装置及び上記特許文献３に記載の電子部品等の接続信頼性は、上記特許文献１に記載の焼結銀層を有する接合体に比べて優れている可能性がある。【０００８】
しかし、接合部が焼結金属層の場合、構成する金属の物性だけでなく、焼結金属層自体のモルフォロジーもその接続信頼性に影響することが本発明者らの検討により判明した。上記特許文献１〜３においては焼結体層のモルフォロジーと接続信頼性との関係は明らかにされておらず、特に高温条件を含む温度サイクル試験での接続信頼性を充足し得る焼結金属層の実現は未だなされていない。【０００９】
本発明は、高温条件を含む温度サイクル試験においても充分な接続信頼性を有する焼結金属層を備える接合体及び半導体装置を提供することを目的とする。
【課題を解決するための手段】
【００１０】
上記課題を解決するために本発明者らは鋭意検討した結果、フレーク状の銅粒子を含む特定の接合用銅ペーストから形成される焼結金属層が、熱伝導性及び接合強度に優れ、高温条件を含む温度サイクル試験においても充分な接続信頼性を有する構造を備えていることを見出し、この知見に基づき本発明を完成するに至った。【００１１】
すなわち、本発明は、第一の部材と、第二の部材と、第一の部材と第二の部材とを接合する焼結金属層と、を備え、焼結金属層が、第一の部材又は第二の部材と焼結金属層との界面に対して略平行に配向したフレーク状の銅粒子に由来する構造を含み、焼結金属層における銅の含有量が、焼結金属層の体積を基準として、６５体積％以上である、接合体を提供する。【００１２】
なお、本明細書において、「フレーク状」とは、板状、鱗片状等の平板状の形状を包含する。【００１３】
本発明の接合体は、上記の焼結金属層を備えることにより、高温条件を含む温度サイクル試験においても充分な接続信頼性を有することができる。このような効果が得られることの理由について、上記の焼結金属層は、６５体積％以上という銅の緻密度を有することで充分な熱伝導性と接合強度が得られるとともに、所定の方向に配向したフレーク状の銅粒子に由来する構造を含むことで、熱応力が分散されること及び焼結金属層の一部が破壊されてもその破壊が広がりにくいこと等の作用が得られることが考えられる。【００１４】
上記接合体において、第一の部材及び第二の部材の少なくとも一方が、焼結金属層と接する面に、銅、ニッケル、パラジウム、銀、金、白金、鉛、錫、及びコバルトからなる群から選択される少なくとも１種の金属を含んでいてもよい。この場合、第一の部材及び第二の部材の少なくとも一方と、焼結金属層との接着性を更に高めることができる。【００１５】
本発明はまた、第一の部材と、第二の部材と、第一の部材と第二の部材とを接合する焼結金属層と、を備え、第一の部材及び第二の部材の少なくとも一方が半導体素子である半導体装置であって、焼結金属層が、第一の部材又は第二の部材と焼結金属層との界面に対して略平行に配向したフレーク状の銅粒子に由来する構造を含み、焼結金属層における銅の含有量が、焼結金属層の体積を基準として、６５体積％以上である、半導体装置を提供する。【００１６】
本発明の半導体装置は、高温条件を含む温度サイクル試験においても充分な接続信頼性を有することができる上記の焼結金属層を備えることにより、高温動作性の向上が可能となり、半導体素子の高容量化及び省スペース化に対応し得るものになり得る。【００１７】
上記半導体装置において、ダイシェア強度が３０ＭＰａ以上であることができる。【００１８】
本発明はまた、第一の電極と、前記第一の電極と電気的に接続されている半導体素子と、金属配線を介して半導体素子と電気的に接続されている第二の電極と、を備え、半導体素子と前記金属配線との間、及び、前記金属配線と前記第二の電極との間に、銅を含む焼結金属層を有する、半導体装置を提供する。【００１９】
本発明の半導体装置は、高温条件を含む温度サイクル試験においても充分な接続信頼性を有することができる上記の焼結金属層を備えることにより、高温動作性の向上が可能となり、半導体素子の高容量化及び省スペース化に対応し得るものになり得る。【００２０】
上記半導体装置において、焼結金属層が、金属配線と接しており、金属配線との界面に対して略平行に配向したフレーク状の銅粒子に由来する構造を含み、焼結金属層における銅の含有量が、焼結金属層の体積を基準として、６５体積％以上であってもよい。【００２１】
本発明はまた、第一の熱伝導部材と、第二の熱伝導部材と、第一の熱伝導部材及び第二の熱伝導部材の間に配置される半導体素子と、を備え、第一の熱伝導部材と半導体素子との間、及び、半導体素子と第二の熱伝導部材との間のうちの少なくとも一方の間に、銅を含む焼結金属層を有する、半導体装置を提供する。【００２２】
本発明の半導体装置は、高温条件を含む温度サイクル試験においても充分な接続信頼性を有することができる上記の焼結金属層を備えることにより、高温動作性の向上が可能となり、半導体素子の高容量化及び省スペース化に対応し得るものになり得る。【００２３】
上記半導体装置において、焼結金属層が、第一の熱伝導部材又は第二の熱伝導部材と接しており、第一の熱伝導部材又は第二の熱伝導部材の界面に対して略平行に配向したフレーク状の銅粒子に由来する構造を含み、焼結金属層における銅の含有量が、焼結金属層の体積を基準として、６５体積％以上であってもよい。
【発明の効果】
【００２４】
本発明によれば、高温条件を含む温度サイクル試験においても充分な接続信頼性を有する焼結金属層を備える接合体及び半導体装置を提供することができる。
【図面の簡単な説明】
【００２５】
【図１】本実施形態の接合体における焼結金属層の典型的なモルフォロジーの一例を示す模式断面図である。
【図２】本実施形態の接合用銅ペーストを用いて製造される接合体の一例を示す模式断面図である。
【図３】図１の拡大図であり、フレーク状の銅粒子に由来する構造の長径及び厚みの測長方法を示す模式断面図である。
【図４】本実施形態の接合体のフレーク状の銅粒子に由来する構造の被着面に対する角度θを計測する方法を示す模式断面図である。
【図５】本実施形態の接合用銅ペーストを用いて製造される半導体装置の一例を示す模式断面図である。
【図６】本実施形態の接合用銅ペーストを用いて製造される半導体装置の一例を示す模式断面図である。
【図７】本実施形態の接合用銅ペーストを用いて製造される半導体装置の一例を示す模式断面図である。
【図８】本実施形態の接合用銅ペーストを用いて製造される半導体装置の一例を示す模式断面図である。
【図９】本実施形態の接合用銅ペーストを用いて製造される半導体装置の一例を示す模式断面図である。
【図１０】本実施形態の接合用銅ペーストを用いて製造される半導体装置の一例を示す模式断面図である。
【図１１】本実施形態の接合用銅ペーストを用いて製造される半導体装置の一例を示す模式断面図である。
【図１２】本実施形態の接合用銅ペーストを用いて製造される半導体装置の一例を示す模式断面図である。
【図１３】実施例１の接合体の断面を示すＳＥＭ像である。
【図１４】実施例４の接合体の断面を示すＳＥＭ像である。
【図１５】比較例３の接合体の断面を示すＳＥＭ像である。
【図１６】比較例６の接合体の断面を示すＳＥＭ像である。
【図１７】比較例７の接合体の断面を示すＳＥＭ像である。
【図１８】比較例８の接合体の断面を示すＳＥＭ像である。
【発明を実施するための形態】
【００２６】
以下、本発明を実施するための形態（以下、「本実施形態」という。）について詳細に説明する。本発明は、以下の実施形態に限定されるものではない。
【００２７】
以下、図面を参照しながら好適な実施形態について詳細に説明する。なお、図面中、同一又は相当部分には同一符号を付し、重複する説明は省略する。また、図面の寸法比率は、図示の比率に限られるものではない。
【００２８】
＜接合体＞
本実施形態に係る接合体は、第一の部材と、第二の部材と、第一の部材と第二の部材とを接合する焼結金属層と、を備え、焼結金属層が所定の配向構造を有し、且つ焼結金属層における銅の含有量が、焼結金属層の体積を基準として、６５体積％以上である。
【００２９】
図１は、本実施形態の接合体における焼結金属層の典型的なモルフォロジーの一例を示す模式断面図である。図１に示される焼結金属層は、フレーク状の銅粒子に由来する構造（以下、「フレーク状構造」という場合もある）を有する焼結銅１と、他の銅粒子に由来する焼結銅２と、空孔３とを含む。
【００３０】
図２は、本実施形態の接合体の一例を示す模式断面図である。図２に示される接合体１００は、第一の部材５と、第二の部材６と、第一の部材５と第二の部材６とを接合する焼結金属層４と、を備える。
【００３１】
第一の部材５及び第二の部材６としては、例えば、ＩＧＢＴ、ダイオード、ショットキーバリヤダイオード、ＭＯＳ−ＦＥＴ、サイリスタ、ロジック、センサー、アナログ集積回路、ＬＥＤ、半導体レーザー、発信器等の半導体素子、リードフレーム、金属板貼付セラミックス基板（例えばＤＢＣ）、ＬＥＤパッケージ等の半導体素子搭載用基材、銅リボン及び金属フレーム等の金属配線、金属ブロック等のブロック体、端子等の給電用部材、放熱板、水冷板などが挙げられる。
【００３２】
第一の部材５及び第二の部材６は、焼結金属層４と接する面７ａ及び７ｂに金属を含んでいてもよい。金属としては、例えば、銅、ニッケル、銀、金、パラジウム、白金、鉛、錫、コバルト等が挙げられる。これらの金属は、１種を単独で使用してもよく、２種以上を組み合わせて使用してもよい。また、焼結体と接する面は、上記金属を含む合金であってもよい。合金に用いられる金属としては、上記金属の他に、亜鉛、マンガン、アルミニウム、ベリリウム、チタン、クロム、鉄、モリブデン等が挙げられる。焼結金属層と接する面に金属を含む部材としては、例えば、各種金属メッキを有する部材、ワイヤ、金属メッキを有するチップ、ヒートスプレッダ、金属板が貼り付けられたセラミックス基板、各種金属メッキを有するリードフレーム又は各種金属からなるリードフレーム、銅板、銅箔が挙げられる。また、第二の部材６が半導体素子である場合、第一の部材５は、金属フレーム等の金属配線、金属ブロック等の熱伝導性及び導電性を有するブロック体などであってもよい。
【００３３】
本実施形態の焼結金属層は、構成する元素のうち軽元素を除いた元素中の銅元素の割合が９５質量％以上であってもよく、９７質量％以上であってもよく、９８質量％以上であってもよく、１００質量％であってもよい。焼結金属層における銅元素の割合が、上記範囲内であれば、金属間化合物の形成又は金属銅結晶粒界への異種元素の析出を抑制でき、焼結金属層を構成する金属銅の性質が強固になりやすく、より一層優れた接続信頼性が得られやすい。
【００３４】
軽元素を除いた元素中の銅元素の割合は、焼結金属層のＳｃａｎｎｉｎｇ  Ｅｌｅｃｔｒｏｎ  Ｍｉｃｒｏｓｃｏｐｅ−Ｅｎｅｒｇｙ  Ｄｉｓｐｅｒｓｉｖｅ  Ｘ−ｒａｙ  Ｓｐｅｃｔｒｏｓｃｏｐ（ＳＥＭ−ＥＤＸ）測定、Ｉｎｄｕｃｔｉｖｅｌｙ  Ｃｏｕｐｌｅｄ  Ｐｌａｓｍａ−Ｏｐｔｉｃａｌ  Ｅｍｉｓｓｉｏｎ  Ｓｐｅｃｔｒｏｍｅｔｒｙ（ＩＣＰ−ＯＥＳ）測定、Ｉｎｄｕｃｔｉｖｅｌｙ  Ｃｏｕｐｌｅｄ  Ｐｌａｓｍａ−Ｍａｓｓ  Ｓｐｅｃｔｒｏｍｅｔｒｙ（ＩＣＰ−ＭＳ）測定等により定量できる。
【００３５】
本実施形態に係るフレーク状構造を有する焼結銅は、フレーク状の銅粒子を含む接合用銅ペーストを焼結することより形成することができる。なお、フレーク状とは板状、鱗片状等の平板状の形状を包含する。フレーク状構造としては、長径と厚みとの比が５以上であってもよい。フレーク状構造の長径の数平均径は２μｍ以上であってもよく、３μｍ以上であってもよく、４μｍ以上であってもよい。フレーク状構造の形状がこの範囲内であれば、焼結金属層に含まれるフレーク状構造による補強効果が向上し、接合体が接合強度及び接続信頼性により一層優れるものとなる。
【００３６】
フレーク状構造の長径及び厚みは、例えば、接合体のＳＥＭ像から求めることができる。以下に、フレーク状構造の長径と厚みをＳＥＭ像から測定する方法を例示する。接合体をエポキシ注形樹脂でサンプル全体が埋まるように注ぎ、硬化する。注形したサンプルの観察したい断面付近で切断し、研磨で断面を削り、ＣＰ（クロスセクションポリッシャ）加工を行う。サンプルの断面をＳＥＭ装置により５０００倍で観察する。接合体の断面画像（例えば５０００倍）を取得し、稠密な連続部であり、直線状、直方体状、楕円体状の部分で、この部分の内に内包される直線の中で最大の長さのものを長径、それと直交してこの部分に内包される直線の中で最大の長さのものを厚みとしたときに、長径の長さが１μｍ以上で且つ長径／厚みの比が４以上であるものをフレーク状構造とみなし、測長機能のある画像処理ソフトによりフレーク状構造の長径と厚みを測長することができる。それらの平均値については、無作為に選んだ２０点以上で数平均を計算することで得られる。
【００３７】
図３は、図１に示されるフレーク状構造を有する焼結銅１を拡大した図である。図３に例示したように、フレーク状構造の長径９は、フレーク状構造に外接する平行二直線のうち平行二直線間距離が最大となるように選ばれる平行直線間の距離として与えられる。フレーク状構造の厚み８は、長径を与える平行二直線に直交し、且つフレーク状構造に外接する平行二平面のうち、平行二平面間距離が最大となるように選ばれる平行二平面間の距離として与えられる。
【００３８】
画像処理ソフトとしては、特に限定されるものではなく、例えば、Ｍｉｃｒｏｓｏｆｔ  ＰｏｗｅｒＰｏｉｎｔ（Ｍｉｃｒｏｓｏｆｔ社製）、ＩｍａｇｅＪ（アメリカ国立衛生研究所製）を用いることができる。
【００３９】
上述した第一の部材又は第二の部材と焼結金属層との界面に対して略平行に配向したフレーク状の銅粒子に由来する構造の配向度は、配向秩序度Ｓによって表すことができる。配向秩序度Ｓは式（１）により算出することができる。
Ｓ＝１／２×（３＜ｃｏｓ２θ＞−１）・・・（１）
式中、θは界面とフレーク状構造とが成す角度を示し、＜ｃｏｓ２θ＞は複数のｃｏｓ２θの値の平均値を示す。
配向秩序度Ｓは、０．８８以上１．００以下であってもよく、０．９０以上１．００以下であってもよく、０．９２以上１．００以下であってもよい。配向秩序度Ｓがこのような範囲内であれば、焼結金属層に含まれるフレーク状構造が、接合面に対して略平行に配向するため、接合体の接合強度及び接続信頼性が向上する傾向にある。
【００４０】
配向秩序度Ｓは、例えば、接合体のＳＥＭ像から求めることができる。以下に、配向秩序度ＳをＳＥＭ像から算出する方法を例示する。フレーク状構造の長径及び厚みの測定と同様の方法により、接合体のＳＥＭ断面図を得る。得られた断面画像に対し、角度測定機能を有する画像処理ソフトを用いてフレーク状構造の長径が界面と成す角度を測定する。図４は、本実施形態の接合体のフレーク状構造の被着面に対する角度θを計測する方法を示す模式断面図である。図４に示すように、無作為に選んだ５０個以上のフレーク状構造を有する焼結銅１のチップ１０の被着面に対する角度θを測定し、式（１）に代入することで配向秩序度Ｓを算出することができる。配向秩序度Ｓは０から１の値をとり、完全配向状態で１、完全ランダム状態で０である。
【００４１】
画像処理ソフトとしては、特に限定されるものではなく、例えば、Ｍｉｃｒｏｓｏｆｔ  ＰｏｗｅｒＰｏｉｎｔ（Ｍｉｃｒｏｓｏｆｔ社製）、ＩｍａｇｅＪ（アメリカ国立衛生研究所製）を用いることができる。
【００４２】
構造体全体に対するフレーク状構造の含有割合は、後述する実施例に記載の方法により算出することができる。すなわち、接合体のＳＥＭ像から接合体の断面積を求め、前述の方法により測定したフレーク状構造の長径と厚みからフレーク状構造の断面積を求め、これらを合計したフレーク状構造の総断面積を接合体の断面積で割ることにより、構造体全体に対するフレーク状構造の含有割合を算出することができる。本実施形態に係る接合体は、上記の方法で求められる構造体全体に対するフレーク状構造の含有割合が、１０〜４０％であってもよく、２０〜３０％であってもよい。
【００４３】
焼結金属層における銅の含有量（体積割合）は、焼結金属層の体積を基準として、６５体積％以上とすることができる。焼結金属層における銅の含有量が上記範囲内であれば、焼結金属層の内部に大きな空孔が形成したり、フレーク状構造を繋ぐ焼結銅が疎になったりすることを抑制できる。そのため、焼結金属層における銅の含有量が上記範囲内であれば、充分な熱伝導性が得られるとともに部材と焼結金属層との接合強度が向上し、接合体は接続信頼性に優れるものとなる。焼結金属層における銅の含有量は、焼結金属層の体積を基準として、６７体積％以上であってもよく、７０体積％以上であってもよい。焼結金属層における銅の含有量は、焼結金属層の体積を基準として、製造プロセスの容易さの観点から、９０体積％以下であってもよい。
【００４４】
焼結金属層を構成する材料の組成が分かっている場合には、例えば、以下の手順で焼結金属層における銅の含有量を求めることができる。まず、焼結金属層を直方体に切り出し、焼結金属層の縦、横の長さをノギス又は外形形状測定装置で測定し、厚みを膜厚計で測定することにより焼結金属層の体積を計算する。切り出した焼結金属層の体積と、精密天秤で測定した焼結金属層の重量とから見かけの密度Ｍ１（ｇ／ｃｍ３）を求める。求めたＭ１と、銅の密度８．９６ｇ／ｃｍ３とを用いて、下記式（２）から焼結金属層における銅の含有量（体積％）が求められる。
焼結金属層における銅の含有量（体積％）＝［（Ｍ１）／８．９６］×１００・・・（２）
【００４５】
接合体の接合強度は、１０ＭＰａ以上であってもよく、１５ＭＰａ以上であってもよく、２０ＭＰａ以上であってもよく、３０ＭＰａ以上であってもよい。接合強度は、万能型ボンドテスタ（４０００シリーズ、ＤＡＧＥ社製）等を用いて測定することができる。
【００４６】
焼結金属層の熱伝導率は、放熱性及び高温化での接続信頼性という観点から、１００Ｗ／（ｍ・Ｋ）以上であってもよく、１２０Ｗ／（ｍ・Ｋ）以上であってもよく、１５０Ｗ／（ｍ・Ｋ）以上であってもよい。熱伝導率は、焼結金属層の熱拡散率、比熱容量、及び密度から、算出することができる。例えば、焼結金属層の熱拡散率をレーザーフラッシュ法（ＬＦＡ４６７、ネッチ社製）で測定し、この熱拡散率と、示差走査熱量測定装置（ＤＳＣ８５００、パーキンエルマー社製）で得られた比熱容量と、上記と同様にして求めた密度との積により、２５℃における焼結金属層の熱伝導率［Ｗ／（ｍ・Ｋ）］を算出することができる。
【００４７】
本実施形態に係る接合体（例えば、電子デバイス等）では、接合された部材間の熱膨張率差で生じた熱応力が焼結金属層（接合層）にかかった場合でも、高い接続信頼性を維持できる。この理由として、熱応力が生じてもフレーク状構造で応力が分散されることにより、応力集中が起こり難くなり、また、多孔質の焼結銅の一部が破壊してもフレーク状構造を有する焼結銅で破壊が止まるために接合体の接続信頼性が高まったと推察される。また、この焼結金属層は、金属結合で繋がった金属銅を充分に含んで構成されていることから、高い熱伝導率が発現し、発熱の大きな電子デバイスの実装において速やかな放熱が可能である。更に、焼結金属層は金属結合で強固に接合されるため、上述した金属を含む部材に対し、優れた接合強度を示すことができる。このように、本実施形態に係る焼結金属層は、パワーデバイス、ロジック、アンプ等の発熱の大きな電子デバイスの接合に非常に有効な性質を有する。これを適用した接合体は、より高い投入電力が許容でき、更に高い動作温度で動作させることが可能となる。
【００４８】
＜接合体の製造方法＞
本実施形態の接合体は、例えば以下の方法で製造することができる。接合体の製造方法としては、第一の部材、該第一の部材の自重が働く方向側に、接合用銅ペースト、及び第二の部材がこの順に積層された積層体を用意し、接合用銅ペーストを、第一の部材の自重、又は第一の部材の自重及び０．０１ＭＰａ以下の圧力を受けた状態で焼結する工程を備える方法が挙げられる。
【００４９】
上記積層体は、例えば、第二の部材の必要な部分に接合用銅ペーストを設け、次いで接合用銅ペースト上に第一の部材を配置することにより用意することができる。
【００５０】
接合用銅ペーストを、第二の部材の必要な部分に設ける方法としては、接合用銅ペーストを堆積させられる方法であればよい。このような方法としては、例えば、スクリーン印刷、転写印刷、オフセット印刷、ジェットプリンティング法、ディスペンサー、ジェットディスペンサ、ニードルディスペンサ、カンマコータ、スリットコータ、ダイコータ、グラビアコータ、スリットコート、凸版印刷、凹版印刷、グラビア印刷、ステンシル印刷、ソフトリソグラフ、バーコート、アプリケータ、粒子堆積法、スプレーコータ、スピンコータ、ディップコータ、電着塗装等を用いることができる。接合用銅ペーストの厚みは、１μｍ以上１０００μｍ以下であってもよく、１０μｍ以上５００μｍ以下であってもよく、５０μｍ以上２００μｍ以下であってもよく、１０μｍ以上３０００μｍ以下であってもよく、１５μｍ以上５００μｍ以下であってもよく、２０μｍ以上３００μｍ以下であってもよく、５μｍ以上５００μｍ以下であってもよく、１０μｍ以上２５０μｍ以下であってもよく、１５μｍ以上１５０μｍ以下であってもよい。
【００５１】
第二の部材上に設けられた接合用銅ペーストは、焼結時の流動及びボイドの発生を抑制する観点から、適宜乾燥させてもよい。乾燥時のガス雰囲気は大気中であってもよく、窒素、希ガス等の無酸素雰囲気中であってもよく、水素、ギ酸等の還元雰囲気中であってもよい。乾燥方法は、常温放置による乾燥であってもよく、加熱乾燥であってもよく、減圧乾燥であってもよい。加熱乾燥又は減圧乾燥には、例えば、ホットプレート、温風乾燥機、温風加熱炉、窒素乾燥機、赤外線乾燥機、赤外線加熱炉、遠赤外線加熱炉、マイクロ波加熱装置、レーザー加熱装置、電磁加熱装置、ヒーター加熱装置、蒸気加熱炉、熱板プレス装置等を用いることができる。乾燥の温度及び時間は、使用した分散媒の種類及び量に合わせて適宜調整してもよい。乾燥の温度及び時間としては、例えば、５０℃以上１８０℃以下で１分以上１２０分間以下乾燥させてもよい。
【００５２】
接合用銅ペースト上に第一の部材を配置する方法としては、例えば、チップマウンター、フリップチップボンダー、カーボン製又はセラミックス製の位置決め冶具が挙げられる。なお、前述の乾燥工程は、第一の部材を配置する工程の後に行っても良い。
【００５３】
積層体を加熱処理することで、接合用銅ペーストの焼結を行う。焼結は加熱処理で行う。加熱処理には、例えば、ホットプレート、温風乾燥機、温風加熱炉、窒素乾燥機、赤外線乾燥機、赤外線加熱炉、遠赤外線加熱炉、マイクロ波加熱装置、レーザー加熱装置、電磁加熱装置、ヒーター加熱装置、蒸気加熱炉等を用いることができる。
【００５４】
焼結時のガス雰囲気は、焼結体、第一の部材及び第二の部材の酸化抑制の観点から、無酸素雰囲気であってもよい。焼結時のガス雰囲気は、接合用銅ペーストの銅粒子の表面酸化物を除去するという観点から、還元雰囲気であってもよい。無酸素雰囲気としては、例えば、窒素、希ガス等の無酸素ガスの導入、又は真空下が挙げられる。還元雰囲気としては、例えば、純水素ガス中、フォーミングガスに代表される水素及び窒素の混合ガス中、ギ酸ガスを含む窒素中、水素及び希ガスの混合ガス中、ギ酸ガスを含む希ガス中等が挙げられる。
【００５５】
加熱処理時の到達最高温度は、第一の部材及び第二の部材への熱ダメージの低減及び歩留まりを向上させるという観点から、２５０℃以上４５０℃以下であってもよく、２５０℃以上４００℃以下であってもよく、２５０℃以上３５０℃以下であってもよい。到達最高温度が、２００℃以上であれば、到達最高温度保持時間が６０分以下において焼結が充分に進行する傾向にある。
【００５６】
到達最高温度保持時間は、分散媒を全て揮発させ、また、歩留まりを向上させるという観点から、１分以上６０分以下であってもよく、１分以上４０分未満であってもよく、１分以上３０分未満であってもよい。
【００５７】
接合時の圧力は、焼結体における銅の含有量（堆積割合）が、焼結体を基準として６５体積％以上となる条件とすることができる。例えば、以下に記載する接合用銅ペーストを用いることで、積層体を焼結する際、加圧しなくても、上述した本実施形態に係る焼結金属層を形成することができる。この場合、接合用銅ペーストに積層した第一の部材による自重のみ、又は第一の部材の自重に加え、０．０１ＭＰａ以下、好ましくは０．００５ＭＰａ以下の圧力を受けた状態で、充分な接合強度を得ることができる。焼結時に受ける圧力が上記範囲内であれば、特別な加圧装置が不要なため歩留まりを損なうこと無く、ボイドの低減、接合強度及び接続信頼性をより一層向上させることができる。接合用銅ペーストが０．０１ＭＰａ以下の圧力を受ける方法としては、例えば、第一の部材上に重りを載せる方法等が挙げられる。
【００５８】
（接合用銅ペースト）
本実施形態の接合体の製造方法で用いられる接合用銅ペーストの一例を以下に示す。
【００５９】
本実施形態の接合用銅ペーストは、金属粒子と、分散媒と、を含む接合用銅ペーストであって、金属粒子がサブマイクロ銅粒子及びフレーク状マイクロ銅粒子を含む。
【００６０】
（金属粒子）
本実施形態に係る金属粒子としては、サブマイクロ銅粒子、フレーク状マイクロ銅粒子、これら以外の銅粒子、その他の金属粒子等が挙げられる。
【００６１】
（サブマイクロ銅粒子）
サブマイクロ銅粒子としては、粒径が０．１２μｍ以上０．８μｍ以下の銅粒子を含むものが挙げられ、例えば、体積平均粒径が０．１２μｍ以上０．８μｍ以下の銅粒子を用いることができる。サブマイクロ銅粒子の体積平均粒径が０．１２μｍ以上であれば、サブマイクロ銅粒子の合成コストの抑制、良好な分散性、表面処理剤の使用量の抑制といった効果が得られやすくなる。サブマイクロ銅粒子の体積平均粒径が０．８μｍ以下であれば、サブマイクロ銅粒子の焼結性が優れるという効果が得られやすくなる。より一層上記効果を奏するという観点から、サブマイクロ銅粒子の体積平均粒径は、０．１５μｍ以上０．８μｍ以下であってもよく、０．１５μｍ以上０．６μｍ以下であってもよく、０．２μｍ以上０．５μｍ以下であってもよく、０．３μｍ以上０．４５μｍ以下であってもよい。
【００６２】
なお、本願明細書において体積平均粒径とは、５０％体積平均粒径を意味する。銅粒子の体積平均粒径を求める場合、原料となる銅粒子、又は接合用銅ペーストから揮発成分を除去した乾燥銅粒子を、分散剤を用いて分散媒に分散させたものを光散乱法粒度分布測定装置（例えば、島津ナノ粒子径分布測定装置（ＳＡＬＤ−７５００ｎａｎｏ，株式会社島津製作所製））で測定する方法等により求めることができる。光散乱法粒度分布測定装置を用いる場合、分散媒としては、ヘキサン、トルエン、α−テルピネオール等を用いることができる。
【００６３】
サブマイクロ銅粒子は、粒径が０．１２μｍ以上０．８μｍ以下の銅粒子を１０質量％以上含むことができる。接合用銅ペーストの焼結性の観点から、サブマイクロ銅粒子は、粒径が０．１２μｍ以上０．８μｍ以下の銅粒子を２０質量％以上含むことができ、３０質量％以上含むことができ、１００質量％含むことができる。サブマイクロ銅粒子における粒径が０．１２μｍ以上０．８μｍ以下の銅粒子の含有割合が２０質量％以上であると、銅粒子の分散性がより向上し、粘度の上昇、ペースト濃度の低下をより抑制することができる。
【００６４】
銅粒子の粒径は、下記方法により求めることができる。銅粒子の粒径は、例えば、ＳＥＭ像から算出することができる。銅粒子の粉末を、ＳＥＭ用のカーボンテープ上にスパチュラで載せ、ＳＥＭ用サンプルとする。このＳＥＭ用サンプルをＳＥＭ装置により５０００倍で観察する。このＳＥＭ像の銅粒子に外接する四角形を画像処理ソフトにより作図し、その一辺をその粒子の粒径とする。
【００６５】
サブマイクロ銅粒子の含有量は、金属粒子の全質量を基準として、２０質量％以上９０質量％以下であってもよく、３０質量％以上９０質量％以下であってもよく、３５質量％以上８５質量％以下であってもよく、４０質量％以上８０質量％以下であってもよい。サブマイクロ銅粒子の含有量が上記範囲内であれば、上述した本実施形態に係る焼結金属層を形成することが容易となる。
【００６６】
サブマイクロ銅粒子の含有量は、サブマイクロ銅粒子の質量及びフレーク状マイクロ銅粒子の質量の合計を基準として、２０質量％以上９０質量％以下であってもよい。サブマイクロ銅粒子の上記含有量が２０質量％以上であれば、フレーク状マイクロ銅粒子の間を充分に充填することができ、上述した本実施形態に係る焼結金属層を形成することが容易となる。サブマイクロ銅粒子の上記含有量が９０質量％以下であれば、接合用銅ペーストを焼結した時の体積収縮を充分に抑制できるため、上述した本実施形態に係る焼結金属層を形成することが容易となる。より一層上記効果を奏するという観点から、サブマイクロ銅粒子の含有量は、サブマイクロ銅粒子の質量及びフレーク状マイクロ銅粒子の質量の合計を基準として、３０質量％以上８５質量％以下であってもよく、３５質量％以上８５質量％以下であってもよく、４０質量％以上８０質量％以下であってもよい。
【００６７】
サブマイクロ銅粒子の形状は、特に限定されるものではない。サブマイクロ銅粒子の形状としては、例えば、球状、塊状、針状、フレーク状、略球状及びこれらの凝集体が挙げられる。分散性及び充填性の観点から、サブマイクロ銅粒子の形状は、球状、略球状、フレーク状であってもよく、燃焼性、分散性、フレーク状マイクロ粒子との混合性等の観点から、球状又は略球状であってもよい。
【００６８】
サブマイクロ銅粒子は、分散性、充填性、及びフレーク状マイクロ粒子との混合性の観点から、アスペクト比が５以下であってもよく、３以下であってもよい。本明細書において、「アスペクト比」とは、粒子の長辺／厚みを示す。粒子の長辺及び厚みの測定は、例えば、粒子のＳＥＭ像から求めることができる。
【００６９】
サブマイクロ銅粒子は、特定の表面処理剤で処理されていてもよい。特定の表面処理剤としては、例えば、炭素数８〜１６の有機酸が挙げられる。炭素数８〜１６の有機酸としては、例えば、カプリル酸、メチルヘプタン酸、エチルヘキサン酸、プロピルペンタン酸、ペラルゴン酸、メチルオクタン酸、エチルヘプタン酸、プロピルヘキサン酸、カプリン酸、メチルノナン酸、エチルオクタン酸、プロピルヘプタン酸、ブチルヘキサン酸、ウンデカン酸、メチルデカン酸、エチルノナン酸、プロピルオクタン酸、ブチルヘプタン酸、ラウリン酸、メチルウンデカン酸、エチルデカン酸、プロピルノナン酸、ブチルオクタン酸、ペンチルヘプタン酸、トリデカン酸、メチルドデカン酸、エチルウンデカン酸、プロピルデカン酸、ブチルノナン酸、ペンチルオクタン酸、ミリスチン酸、メチルトリデカン酸、エチルドデカン酸、プロピルウンデカン酸、ブチルデカン酸、ペンチルノナン酸、ヘキシルオクタン酸、ペンタデカン酸、メチルテトラデカン酸、エチルトリデカン酸、プロピルドデカン酸、ブチルウンデカン酸、ペンチルデカン酸、ヘキシルノナン酸、パルミチン酸、メチルペンタデカン酸、エチルテトラデカン酸、プロピルトリデカン酸、ブチルドデカン酸、ペンチルウンデカン酸、ヘキシルデカン酸、ヘプチルノナン酸、メチルシクロヘキサンカルボン酸、エチルシクロヘキサンカルボン酸、プロピルシクロヘキサンカルボン酸、ブチルシクロヘキサンカルボン酸、ペンチルシクロヘキサンカルボン酸、ヘキシルシクロヘキサンカルボン酸、ヘプチルシクロヘキサンカルボン酸、オクチルシクロヘキサンカルボン酸、ノニルシクロヘキサンカルボン酸等の飽和脂肪酸；オクテン酸、ノネン酸、メチルノネン酸、デセン酸、ウンデセン酸、ドデセン酸、トリデセン酸、テトラデセン酸、ミリストレイン酸、ペンタデセン酸、ヘキサデセン酸、パルミトレイン酸、サビエン酸等の不飽和脂肪酸；テレフタル酸、ピロメリット酸、ｏ−フェノキシ安息香酸、メチル安息香酸、エチル安息香酸、プロピル安息香酸、ブチル安息香酸、ペンチル安息香酸、ヘキシル安息香酸、ヘプチル安息香酸、オクチル安息香酸、ノニル安息香酸等の芳香族カルボン酸が挙げられる。有機酸は、１種を単独で使用してもよく、２種以上を組み合わせて使用してもよい。このような有機酸と上記サブマイクロ銅粒子とを組み合わせることで、サブマイクロ銅粒子の分散性と焼結時における有機酸の脱離性を両立できる傾向にある。
【００７０】
表面処理剤の処理量は、サブマイクロ銅粒子の表面に一分子層〜三分子層付着する量であってもよい。この量は、サブマイクロ銅粒子の表面に付着した分子層数（ｎ）、サブマイクロ銅粒子の比表面積（Ａｐ）（単位ｍ２／ｇ）と、表面処理剤の分子量（Ｍｓ）（単位ｇ／ｍｏｌ）と、表面処理剤の最小被覆面積（ＳＳ）（単位ｍ２／個）と、アボガドロ数（ＮＡ）（６．０２×１０２３個）から算出できる。具体的には、表面処理剤の処理量は、表面処理剤の処理量（質量％）＝｛（ｎ・Ａｐ・Ｍｓ）／（ＳＳ・ＮＡ＋ｎ・Ａｐ・Ｍｓ）｝×１００％の式に従って算出される。
【００７１】
サブマイクロ銅粒子の比表面積は、乾燥させたサブマイクロ銅粒子をＢＥＴ比表面積測定法で測定することで算出できる。表面処理剤の最小被覆面積は、表面処理剤が直鎖飽和脂肪酸の場合、２．０５×１０−１９ｍ２／１分子である。それ以外の表面処理剤の場合には、例えば、分子モデルからの計算、又は「化学と教育」（上江田捷博、稲福純夫、森巌、４０（２），１９９２，ｐ１１４−１１７）に記載の方法で測定できる。表面処理剤の定量方法の一例を示す。表面処理剤は、接合用銅ペーストから分散媒を除去した乾燥粉の熱脱離ガス・ガスクロマトグラフ質量分析計により同定でき、これにより表面処理剤の炭素数及び分子量を決定できる。表面処理剤の炭素分割合は、炭素分分析により分析できる。炭素分分析法としては、例えば、高周波誘導加熱炉燃焼／赤外線吸収法が挙げられる。同定された表面処理剤の炭素数、分子量及び炭素分割合から上記式により表面処理剤量を算出できる。
【００７２】
表面処理剤の上記処理量は、０．０７質量％以上２．１質量％以下であってもよく、０．１０質量％以上１．６質量％以下であってもよく、０．２質量％以上１．１質量％以下であってもよい。
【００７３】
サブマイクロ銅粒子としては、市販されているものを用いることができる。市販されているサブマイクロ銅粒子としては、例えば、ＣＨ−０２００（三井金属鉱業株式会社製、体積平均粒径０．３６μｍ）、ＨＴ−１４（三井金属鉱業株式会社製、体積平均粒径０．４１μｍ）、ＣＴ−５００（三井金属鉱業株式会社製、体積平均粒径０．７２μｍ）、Ｔｎ−Ｃｕ１００（太陽日酸株式会社製、体積平均粒径０．１２μｍ）が挙げられる。
【００７４】
（フレーク状マイクロ銅粒子）
フレーク状マイクロ銅粒子としては、最大径が１μｍ以上２０μｍ以下であり、アスペクト比が４以上の銅粒子を含むものが挙げられ、例えば、平均最大径が１μ以上２０μｍ以下であり、アスペクト比が４以上の銅粒子を用いることができる。フレーク状マイクロ銅粒子の平均最大径及びアスペクト比が上記範囲内であれば、接合用銅ペーストを焼結した際の体積収縮を充分に低減でき、上述した本実施形態に係る焼結金属層を形成することが容易となる。より一層上記効果を奏するという観点から、フレーク状マイクロ銅粒子の平均最大径は、１μｍ以上１０μｍ以下であってもよく、３μｍ以上１０μｍ以下であってもよい。フレーク状マイクロ銅粒子の最大径及び平均最大径の測定は、例えば、粒子のＳＥＭ像から求めることができ、後述するフレーク状構造の長径Ｘ及び長径の平均値Ｘａｖとして求められる。
【００７５】
フレーク状マイクロ銅粒子は、最大径が１μｍ以上２０μｍ以下の銅粒子を５０質量％以上含むことができる。接合体内での配向、補強効果、接合ペーストの充填性の観点から、フレーク状マイクロ銅粒子は、最大径が１μｍ以上２０μｍ以下の銅粒子を７０質量％以上含むことができ、８０質量％以上含むことができ、１００質量％含むことができる。接合不良を抑制する観点から、フレーク状マイクロ銅粒子は、例えば、最大径が２０μｍを超える粒子等の接合厚みを超えるサイズの粒子を含まないことが好ましい。
【００７６】
フレーク状マイクロ銅粒子の長径ＸをＳＥＭ像から算出する方法を例示する。フレーク状マイクロ銅粒子の粉末を、ＳＥＭ用のカーボンテープ上にスパチュラで載せ、ＳＥＭ用サンプルとする。このＳＥＭ用サンプルをＳＥＭ装置により５０００倍で観察する。ＳＥＭ像のフレーク状マイクロ銅粒子に外接する長方形を画像処理ソフトにより作図し、長方形の長辺をその粒子の長径Ｘとする。複数のＳＥＭ像を用いて、この測定を５０個以上のフレーク状マイクロ銅粒子に対して行い、長径の平均値Ｘａｖを算出する。
【００７７】
フレーク状マイクロ銅粒子は、アスペクト比が４以上であってもよく、６以上であってもよい。アスペクト比が上記範囲内であれば、接合用銅ペースト内のフレーク状マイクロ銅粒子が、接合面に対して略平行に配向することにより、接合用銅ペーストを焼結させたときの体積収縮を抑制でき、上述した本実施形態に係る焼結金属層を形成することが容易となる。
【００７８】
フレーク状マイクロ銅粒子の含有量は、金属粒子の全質量を基準として、１質量％以上９０質量％以下であってもよく、１０質量％以上７０質量％以下であってもよく、２０質量％以上５０質量％以下であってもよい。フレーク状マイクロ銅粒子の含有量が、上記範囲内であれば、上述した本実施形態に係る焼結金属層を形成することが容易となる。
【００７９】
サブマイクロ銅粒子の含有量及びフレーク状マイクロ銅粒子の含有量の合計は、金属粒子の全質量を基準として、８０質量％以上であってもよい。サブマイクロ銅粒子の含有量及びマイクロ銅粒子の含有量の合計が上記範囲内であれば、上述した本実施形態に係る焼結金属層を形成することが容易となる。より一層上記効果を奏するという観点から、サブマイクロ銅粒子の含有量及びフレーク状マイクロ銅粒子の含有量の合計は、金属粒子の全質量を基準として、９０質量％以上であってもよく、９５質量％以上であってもよく、１００質量％であってもよい。
【００８０】
フレーク状マイクロ銅粒子において、表面処理剤の処理の有無は特に限定されるものではない。分散安定性及び耐酸化性の観点から、フレーク状マイクロ銅粒子は表面処理剤で処理されていてもよい。表面処理剤は、接合時に除去されるものであってもよい。このような表面処理剤としては、例えば、パルミチン酸、ステアリン酸、アラキジン酸、オレイン酸等の脂肪族カルボン酸；テレフタル酸、ピロメリット酸、ｏ−フェノキシ安息香酸等の芳香族カルボン酸；セチルアルコール、ステアリルアルコール、イソボルニルシクロヘキサノール、テトラエチレングリコール等の脂肪族アルコール；ｐ−フェニルフェノール等の芳香族アルコール；オクチルアミン、ドデシルアミン、ステアリルアミン等のアルキルアミン；ステアロニトリル、デカニトリル等の脂肪族ニトリル；アルキルアルコキシシラン等のシランカップリング剤；ポリエチレングリコール、ポリビニルアルコール、ポリビニルピロリドン、シリコーンオリゴマー等の高分子処理材等が挙げられる。表面処理剤は、１種を単独で使用してもよく、２種以上を組み合わせて使用してもよい。
【００８１】
表面処理剤の処理量は、粒子表面に一分子層以上の量であってもよい。このような表面処理剤の処理量は、フレーク状マイクロ銅粒子の比表面積、表面処理剤の分子量、及び表面処理剤の最小被覆面積により変化する。表面処理剤の処理量は、通常０．００１質量％以上である。フレーク状マイクロ銅粒子の比表面積、表面処理剤の分子量、及び表面処理剤の最小被覆面積については、上述した方法により算出することができる。
【００８２】
上記サブマイクロ銅粒子のみから接合用銅ペーストを調製する場合、分散媒の乾燥に伴う体積収縮及び焼結収縮が大きいため、接合用銅ペーストの焼結時に被着面より剥離しやすくなり、半導体素子等の接合においては充分なダイシェア強度及び接続信頼性が得られにくい。サブマイクロ銅粒子とフレーク状マイクロ銅粒子とを併用することで、接合用銅ペーストを焼結させたときの体積収縮が抑制され、上述した本実施形態に係る焼結金属層を形成することが容易となる。
【００８３】
本実施形態の接合用銅ペーストにおいて、金属粒子に含まれる、最大径が１μｍ以上２０μｍ以下であり、アスペクト比が２未満のマイクロ銅粒子の含有量は、最大径が１μｍ以上２０μｍ以下であり、アスペクト比が４以上のフレーク状マイクロ銅粒子全量を基準として、５０質量％以下が好ましく、３０質量％以下とすることがより好ましい。平均最大径が１μｍ以上２０μｍ以下であり、アスペクト比が２未満のマイクロ銅粒子の含有量を制限することにより、接合用銅ペースト内のフレーク状マイクロ銅粒子が、接合面に対して略平行に配向しやすくなり、接合用銅ペーストを焼結させたときの体積収縮をより有効に抑制することができる。これにより、上述した本実施形態に係る焼結金属層を形成することが容易となる。このような効果が更に得られやすくなる点で、平均最大径が１μｍ以上２０μｍ以下であり、アスペクト比が２未満のマイクロ銅粒子の含有量は、最大径が１μｍ以上２０μｍ以下であり、アスペクト比が４以上のフレーク状マイクロ銅粒子全量を基準として、２０質量％以下であってもよく、１０質量％以下であってもよい。
【００８４】
本実施形態に係るフレーク状マイクロ銅粒子としては、市販されているものを用いることができる。市販されているフレーク状マイクロ銅粒子としては、例えば、ＭＡ−Ｃ０２５（三井金属鉱業株式会社製、平均最大径４．１μｍ）、３Ｌ３（福田金属箔粉工業株式会社製、体積最大径７．３μｍ）、１１１０Ｆ（三井金属鉱業株式会社製、平均最大径５．８μｍ）、２Ｌ３（福田金属箔粉工業株式会社製、平均最大径９μｍ）が挙げられる。
【００８５】
本実施形態の接合用銅ペーストにおいては、配合するマイクロ銅粒子として、最大径が１μｍ以上２０μｍ以下であり、アスペクト比が４以上のフレーク状マイクロ銅粒子を含み、且つ、最大径が１μｍ以上２０μｍ以下であり、アスペクト比が２未満のマイクロ銅粒子の含有量が、上記フレーク状マイクロ銅粒子全量を基準として、５０質量％以下、好ましくは３０質量％以下であるマイクロ銅粒子を用いることができる。市販されているフレーク状マイクロ銅粒子を用いる場合、最大径が１μｍ以上２０μｍ以下であり、アスペクト比が４以上のフレーク状マイクロ銅粒子を含み、且つ、最大径が１μｍ以上２０μｍ以下であり、アスペクト比が２未満のマイクロ銅粒子の含有量が、上記フレーク状マイクロ銅粒子全量を基準として、５０質量％以下、好ましくは３０質量％以下であるものを選定してもよい。
【００８６】
（銅粒子以外のその他の金属粒子）
金属粒子としては、上述したサブマイクロ銅粒子及びマイクロ銅粒子以外のその他の金属粒子を含んでいてもよく、例えば、ニッケル、銀、金、パラジウム、白金等の粒子を含んでいてもよい。その他の金属粒子は、体積平均粒径が０．０１μｍ以上１０μｍ以下であってもよく、０．０１μｍ以上５μｍ以下であってもよく、０．０５μｍ以上３μｍ以下であってもよい。その他の金属粒子を含んでいる場合、その含有量は、充分な接合性を得るという観点から、金属粒子の全質量を基準として、２０質量％未満であってもよく、１０質量％以下であってもよい。その他の金属粒子は、含まれなくてもよい。その他の金属粒子の形状は、特に限定されるものではない。
【００８７】
銅粒子以外の金属粒子を含むことで、複数種の金属が固溶又は分散した焼結金属層を得ることができるため、焼結金属層の降伏応力、疲労強度等の機械的な特性が改善され、接続信頼性が向上しやすい。また、複数種の金属粒子を添加することで、形成される焼結金属層は、特定の被着体に対して、接合強度及び接続信頼性が向上しやすい。
【００８８】
（分散媒）
分散媒は特に限定されるものではなく、揮発性のものであってもよい。揮発性の分散媒としては、例えば、ペンタノール、ヘキサノール、ヘプタノール、オクタノール、デカノール、エチレングリコール、ジエチレングリコール、プロピレングリコール、ブチレングリコール、α−テルピネオール、イソボルニルシクロヘキサノール（ＭＴＰＨ）等の一価及び多価アルコール類；エチレングリコールブチルエーテル、エチレングリコールフェニルエーテル、ジエチレングリコールメチルエーテル、ジエチレングリコールエチルエーテル、ジエチレングリコールブチルエーテル、ジエチレングリコールイソブチルエーテル、ジエチレングリコールヘキシルエーテル、トリエチレングリコールメチルエーテル、ジエチレングリコールジメチルエーテル、ジエチレングリコールジエチルエーテル、ジエチレングリコールジブチルエーテル、ジエチレングリコールブチルメチルエーテル、ジエチレングリコールイソプロピルメチルエーテル、トリエチレングリコールジメチルエーテル、トリエチレングリコールブチルメチルエーテル、プロピレングリコールプロピルエーテル、ジプロピレングリコールメチルエーテル、ジプロピレングリコールエチルエーテル、ジプロピレングリコールプロピルエーテル、ジプロピレングリコールブチルエーテル、ジプロピレングリコールジメチルエーテル、トリプロピレングリコールメチルエーテル、トリプロピレングリコールジメチルエーテル等のエーテル類；エチレングリコールエチルエーテルアセテート、エチレングリコールブチルエーテルアセテート、ジエチレングリコールエチルエーテルアセテート、ジエチレングリコールブチルエーテルアセテート、ジプロピレングリコールメチルエーテルアセテート（ＤＰＭＡ）、乳酸エチル、乳酸ブチル、γ−ブチロラクトン、炭酸プロピレン等のエステル類；Ｎ−メチル−２−ピロリドン、Ｎ，Ｎ−ジメチルアセトアミド、Ｎ，Ｎ−ジメチルホルムアミド等の酸アミド；シクロヘキサノン、オクタン、ノナン、デカン、ウンデカン等の脂肪族炭化水素；ベンゼン、トルエン、キシレン等の芳香族炭化水素；炭素数１〜１８のアルキル基を有するメルカプタン類；炭素数５〜７のシクロアルキル基を有するメルカプタン類が挙げられる。炭素数１〜１８のアルキル基を有するメルカプタン類としては、例えば、エチルメルカプタン、ｎ−プロピルメルカプタン、ｉ−プロピルメルカプタン、ｎ−ブチルメルカプタン、ｉ−ブチルメルカプタン、ｔ−ブチルメルカプタン、ペンチルメルカプタン、ヘキシルメルカプタン及びドデシルメルカプタンが挙げられる。炭素数５〜７のシクロアルキル基を有するメルカプタン類としては、例えば、シクロペンチルメルカプタン、シクロヘキシルメルカプタン及びシクロヘプチルメルカプタンが挙げられる。
【００８９】
分散媒の含有量は、金属粒子の全質量を１００質量部として、５〜５０質量部であってもよい。分散媒の含有量が上記範囲内であれば、接合用銅ペーストをより適切な粘度に調整でき、また、銅粒子の焼結を阻害しにくい。
【００９０】
（添加剤）
接合用銅ペーストには、必要に応じて、ノニオン系界面活性剤、フッ素系界面活性剤等の濡れ向上剤；シリコーン油等の消泡剤；無機イオン交換体等のイオントラップ剤等を適宜添加してもよい。
【００９１】
（接合用銅ペーストの調製）
接合用銅ペーストは、上述のサブマイクロ銅粒子、マイクロ銅粒子、その他の金属粒子及び任意の添加剤を分散媒に混合して調製してもよい。各成分の混合後に、撹拌処理を行ってもよい。接合用銅ペーストは、分級操作により分散液の最大粒径を調整してもよい。
【００９２】
接合用銅ペーストは、サブマイクロ銅粒子、表面処理剤、分散媒をあらかじめ混合して、分散処理を行ってサブマイクロ銅粒子の分散液を調製し、更にマイクロ銅粒子、その他の金属粒子及び任意の添加剤を混合して調製してもよい。このような手順とすることで、サブマイクロ銅粒子の分散性が向上してマイクロ銅粒子との混合性が良くなり、接合用銅ペーストの性能がより向上する。サブマイクロ銅粒子の分散液を分級操作によって凝集物を除去してもよい。
【００９３】
＜半導体装置、及び半導体装置の製造方法＞
本実施形態の半導体装置は、第一の部材と、第二の部材と、第一の部材と第二の部材とを接合する焼結金属層と、を備え、第一の部材及び第二の部材の少なくとも一方が半導体素子である、半導体装置であって、焼結金属層が所定の配向構造を有し、且つ焼結金属層における銅の含有量が、焼結金属層の体積を基準として、６５体積％以上である。
【００９４】
半導体素子としては、ダイオード、整流器、サイリスタ、ＭＯＳゲートドライバ、パワースイッチ、パワーＭＯＳＦＥＴ、ＩＧＢＴ、ショットキーダイオード、ファーストリカバリダイオード等からなるパワーモジュール、発信機、増幅器、ＬＥＤモジュール等が挙げられる。半導体素子以外の部材としては、リードフレーム、金属板貼付セラミックス基板（例えばＤＢＣ）、ＬＥＤパッケージ等の半導体素子搭載用基材、銅リボン、金属ブロック、端子等の給電用部材、放熱板、水冷板等が挙げられる。
【００９５】
本実施形態における焼結金属層は、上述した本実施形態の接合体における焼結金属層と同様とすることができる。
【００９６】
本実施形態の半導体装置は、以降のプロセス適合性、接続信頼性の観点から、ダイシェア強度が、１０ＭＰａ以上であってもよく、１５ＭＰａ以上であってもよく、２０ＭＰａ以上であってもよく、３０ＭＰａ以上であってもよい。ダイシェア強度は、万能型ボンドテスタ（４０００シリーズ、ＤＡＧＥ社製）等を用いて測定することができる。
【００９７】
図５は、本実施形態の半導体装置の一例を示す模式断面図である。図５に示す半導体装置１１０は、リードフレーム１１ａ上に焼結金属層４を介して接続された半導体素子１４と、これらをモールドするモールドレジン１３とからなる。半導体素子１４は、ワイヤ１２を介してリードフレーム１１ｂに接続されている。
【００９８】
本実施形態の半導体装置としては、例えば、ダイオード、整流器、サイリスタ、ＭＯＳゲートドライバ、パワースイッチ、パワーＭＯＳＦＥＴ、ＩＧＢＴ、ショットキーダイオード、ファーストリカバリダイオード等からなるパワーモジュール、発信機、増幅器、高輝度ＬＥＤモジュール、センサー等が挙げられる。
【００９９】
本実施形態の半導体装置は、高温動作時の高い接続信頼性、高い熱伝導率による放熱性の向上及び高い電気伝導性が得られ、高放熱半導体素子を用いた半導体装置、高温環境で動作する半導体装置等に好適に用いることができる。
【０１００】
上記半導体装置は、上述した接合体の製造方法と同様にして製造することができる。すなわち、第一の部材、該第一の部材の自重が働く方向側に、接合用銅ペースト、及び第二の部材がこの順に積層され、第一の部材及び第二の部材のうちの少なくとも一方が半導体素子である積層体を用意し、接合用銅ペーストを、第一の部材の自重、又は第一の部材の自重及び０．０１ＭＰａ以下の圧力を受けた状態で焼結する工程を備える方法が挙げられる。
【０１０１】
上記の方法は、第二の部材が半導体素子である場合、第一の部材として金属配線又はブロック体等を半導体素子に接合するときの半導体素子へのダメージを低減することができる。半導体素子上に金属配線又はブロック体等の部材を接合した半導体装置について、以下に説明する。
【０１０２】
係る半導体装置の一実施形態としては、第一の電極と、第一の電極と電気的に接続されている半導体素子と、金属配線を介して半導体素子と電気的に接続されている第二の電極と、を備え、半導体素子と金属配線との間、及び、金属配線と第二の電極との間に、銅を含む焼結金属層を有するものが挙げられる。
【０１０３】
図６は、上記の半導体装置の一例を示す模式断面図である。図６に示される半導体装置２００は、第一の電極２２及び第二の電極２４を有する絶縁基板２１と、第一の電極２２上に焼結金属層４によって接合された半導体素子２３と、半導体素子２３と第二の電極２４とを電気的に接続する金属配線２５とを備える。金属配線２５と半導体素子２３、及び金属配線２５と第二の電極２４はそれぞれ焼結金属層４によって接合されている。また、半導体素子２３は、ワイヤ２７を介して第三の電極２６に接続されている。半導体装置２００は、絶縁基板２１の上記電極等が搭載されている面とは反対側に、銅板２８を備えている。半導体装置２００は、上記構造体が絶縁体２９で封止されている。半導体装置２００は、第一の電極２２上に半導体素子２３を１個有しているが、２個以上有していてもよい。この場合、複数ある半導体素子２３はそれぞれ焼結金属層４によって金属配線２５と接合することができる。
【０１０４】
図７は、半導体装置の別の例を示す模式断面図である。図７に示される半導体装置２１０は、半導体素子２３と金属配線２５との間にブロック体３０が設けられており、半導体素子２３とブロック体３０、及びブロック体３０と金属配線２５がそれぞれ焼結金属層４によって接合されていること以外は、図６に示される半導体装置２００と同様の構成を有する。なお、ブロック体３０の位置は適宜変更でき、例えば、第一の電極２２と半導体素子２３との間に設けられていてもよい。
【０１０５】
図８は、半導体装置の別の例を示す模式断面図である。図８に示される半導体装置２２０は、第一の電極２２上に、半導体素子２３及びブロック体３０並びにこれらを接合する焼結金属層４が更に設けられていること以外は、図７に示される半導体装置２１０と同様の構成を有する。半導体装置２２０は、第一の電極２２上に半導体素子を２個有しているが、３個以上有していてもよい。この場合も、３個以上ある半導体素子２３はそれぞれブロック体３０を介して焼結金属層４によって金属配線２５と接合することができる。なお、ブロック体３０の位置は適宜変更でき、例えば、第一の電極２２と半導体素子２３との間に設けられていてもよい。
【０１０６】
絶縁基板２１としては、例えば、アルミナ、窒化アルミ、窒化珪素等のセラミックス、高熱伝導粒子／樹脂コンポジット、ポリイミド樹脂、ポリマレイミド樹脂などが挙げられる。
【０１０７】
第一の電極２２、第二の電極２４及び第三の電極２６を構成する金属としては、例えば、銅、ニッケル、銀、金、パラジウム、白金、鉛、錫、コバルト等が挙げられる。これらの金属は、１種を単独で使用してもよく、２種以上を組み合わせて使用してもよい。また、電極は、焼結金属層４と接する面に上記金属を含む合金を有していてもよい。合金に用いられる金属としては、上記金属の他に、亜鉛、マンガン、アルミニウム、ベリリウム、チタン、クロム、鉄、モリブデン等が挙げられる。
【０１０８】
金属配線としては、帯状、板状、立方体状、円筒状、Ｌ字状、コ字状、へ字状等の形状を有する金属フレームなどが挙げられる。金属配線の材質としては、例えば、銀、銅、鉄、アルミニウム、モリブデン、タングステン、タンタル、ニオブ、或いはこれらの合金が挙げられる。これら、金属配線表面には、耐酸化及び接着性のために、めっき、スパッタ等でニッケル、銅、金、銀などがコーティングされていてもよい。また、金属配線は、幅が１μｍ〜３０μｍであってもよく、厚みが２０μｍ〜５ｍｍであってもよい。
【０１０９】
ブロック体としては、熱伝導性及び導電性に優れるものが好ましく、例えば、銀、銅、鉄、アルミニウム、モリブデン、タングステン、タンタル、ニオブ、或いはこれらの合金を用いることができる。ブロック体表面には、耐酸化及び接着性のために、めっき、スパッタ等でニッケル、銅、金、銀などがコーティングされていてもよい。半導体素子上にブロック体を設けることで、放熱性が更に向上する。ブロック体の数は適宜変更することができる。
【０１１０】
絶縁体２９としては、例えば、シリコーンゲル、ポリマレイミド樹脂、ポリイミド樹脂、ポリアミドイミド樹脂等が挙げられる。
【０１１１】
焼結金属層４は、上述した接合用銅ペーストを焼結したものである。この焼結金属層４は、金属配線２５と接しており、金属配線２５との界面に対して略平行に配向したフレーク状の銅粒子に由来する構造を含み、焼結金属層４における銅の含有量が、焼結金属層の体積を基準として、６５体積％以上であってもよい。また、焼結金属層４が第一の電極、第二の電極、半導体素子、又はブロック体に接する場合、焼結金属層４は、第一の電極、第二の電極、半導体素子、又はブロック体との界面に対して略平行に配向したフレーク状の銅粒子に由来する構造を含み、焼結金属層４における銅の含有量が、焼結金属層の体積を基準として、６５体積％以上であってもよい。
【０１１２】
図６〜８に示される半導体装置は、大容量で高信頼性を要求されるパワーモジュールに用いることができる。
【０１１３】
図６〜８に示される半導体装置は、例えば、第一の電極及び第二の電極を備える絶縁基板を用意し、第一の電極上に接合用銅ペースト、半導体素子、必要に応じて更に接合用銅ペースト、ブロック体、接合用銅ペーストを、第一の電極側からこの順に設け、第二の電極上に接合用銅ペーストを設け、半導体素子又はブロック体上の接合用銅ペースト及び第二の電極上の接合用銅ペースト上に、これらの接合用銅ペーストを架橋するように金属配線を配置する工程と、接合用銅ペーストを、各部材の自重又は各部材の自重及び０．０１ＭＰａ以下の圧力を受けた状態で焼結する工程とを備える方法により製造することができる。
【０１１４】
このような製造方法によれば、無加圧で半導体装置を製造することができるため、ブリッジ部を有する金属配線を変形することなく接合できることに加え、半導体素子上に半導体素子よりも面積の小さい部材を接合する場合であっても半導体素子に対するダメージをより軽減することができる。
【０１１５】
図９は、半導体装置の更に別の例を示す模式断面図である。図９に示される半導体装置３００は、第一の電極２２と、第一の電極２２上に焼結金属層４によって接合された半導体素子２３と、半導体素子２３と第二の電極２４とを電気的に接続する金属配線２５とを備える。金属配線２５と半導体素子２３、及び金属配線２５と第二の電極２４はそれぞれ焼結金属層４によって接合されている。また、半導体素子２３は、ワイヤ２７を介して第三の電極２６に接続されている。半導体装置３００は、上記構造体が封止材３１で封止されている。半導体装置３００は、第一の電極２２上に半導体素子２３を１個有しているが、２個以上有していてもよい。この場合、複数ある半導体素子２３はそれぞれ焼結金属層４によって金属配線２５と接合することができる。
【０１１６】
図１０は、半導体装置の別の例を示す模式断面図である。図１０に示す半導体装置３１０は、半導体素子２３と金属配線２５との間にブロック体３０が設けられており、半導体素子２３とブロック体３０、及びブロック体３０と金属配線２５がそれぞれ焼結金属層４によって接合されていること以外は、図９に示される半導体装置３００と同様の構成を有する。なお、ブロック体３０の位置は適宜変更でき、例えば、第一の電極２２と半導体素子２３との間に設けられていてもよい。
【０１１７】
図１１は、半導体装置の別の例を示す模式断面図である。図１１に示される半導体装置３２０は、第一の電極２２上に、半導体素子２３及びブロック体３０並びにこれらを接合する焼結金属層４が更に設けられていること以外は、図１０に示される半導体装置３１０と同様の構成を有する。半導体装置３２０は、第一の電極２２上に半導体素子を２個有しているが、３個以上有していてもよい。この場合も、３個以上ある半導体素子２３はそれぞれブロック体３０を介して焼結金属層４によって金属配線２５と接合することができる。なお、ブロック体３０の位置は適宜変更でき、例えば、第一の電極２２と半導体素子２３との間に設けられていてもよい。
【０１１８】
図９〜１１に示される第一の電極２２及び第二の電極２４は、リードフレーム、銅板、銅・モリブデン焼結体等であってもよい。
【０１１９】
封止材３１としては、例えば、耐熱性固形封止材、高熱伝導コンポジット等が挙げられる。
【０１２０】
焼結金属層４は、半導体装置２００〜２２０で説明したものと同様にすることができる。
【０１２１】
図９〜１１に示す実施形態の半導体装置は、第一の電極及び第二の電極としてリードフレーム等を採用することで、小型化したパワーモジュールに用いることができる。このような半導体装置は、上述した半導体装置の製造方法と同様にして製造することができる。
【０１２２】
更に、半導体素子上にブロック体を接合した構造を有する半導体装置の別の実施形態について説明する。
【０１２３】
上記の半導体装置としては、第一の熱伝導部材と、第二の熱伝導部材と、第一の熱伝導部材及び第二の熱伝導部材の間に配置される半導体素子と、を備え、第一の熱伝導部材と半導体素子との間、及び、半導体素子と第二の熱伝導部材との間のうちの少なくとも一方の間に、銅を含む焼結金属層を有するものが挙げられる。
【０１２４】
図１２は、本実施形態の一例を示す模式断面図である。図１２に示す半導体装置４００は、第一の熱伝導部材３２と、第一の熱伝導部材３２上に焼結金属層４を介して接合された半導体素子２３と、半導体素子２３上に焼結金属層４を介して接合されたブロック体３０と、ブロック体３０上に焼結金属層４を介して接合された第二の熱伝導部材３３と、を備える。半導体素子２３は、ワイヤ３５を介して電極３４に接続されている。半導体装置４００は、第一の熱伝導部材３２と第二の熱伝導部材の間が封止材３１で封止されている。半導体装置４００は、半導体素子を２個有しているが、１個又は３個以上有していてもよく、ブロック体の数も適宜変更することができる。なお、ブロック体３０の位置は適宜変更でき、例えば、第一の電極２２と半導体素子２３との間に設けられていてもよい。
【０１２５】
熱伝導部材は、半導体素子２３から発生した熱を外部へ放出する機能、及び半導体素子を外部と電気的に接続するための電極としての機能を併せ持つものである。このような熱伝導部材には、例えば、銅、アルミニウム、又はこれらの合金が用いられる。
【０１２６】
焼結金属層４は、上述した接合用銅ペーストを焼結したものである。この焼結金属層４は、第一の熱伝導部材３２又は第二の熱伝導部材３３と接しており、第一の熱伝導部材３２又は第二の熱伝導部材３３との界面に対して略平行に配向したフレーク状の銅粒子に由来する構造を含み、焼結金属層４における銅の含有量が、焼結金属層の体積を基準として、６５体積％以上であってもよい。また、焼結金属層４が半導体素子又はブロック体に接する場合、焼結金属層４は、半導体素子又はブロック体との界面に対して略平行に配向したフレーク状の銅粒子に由来する構造を含み、焼結金属層４における銅の含有量が、焼結金属層の体積を基準として、６５体積％以上であってもよい。
【０１２７】
図１２に示す半導体装置は、半導体素子の両面側に熱伝導部材を備えることで、放熱性に優れる両面冷却構造を有することができる。このような半導体装置は、第一の熱伝導部材上に接合用銅ペースト、半導体素子、接合用銅ペースト、ブロック体、接合用銅ペースト、第二の熱伝導部材を、第一の熱伝導部材側からこの順に積層した積層体を用意し、接合用銅ペーストを、各部材の自重又は各部材の自重及び０．０１ＭＰａ以下の圧力を受けた状態で焼結する工程を備える方法により、製造することができる。なお、上記積層体は、上記とは逆の順に積層されたものであってもよい。
【実施例】
【０１２８】
以下、実施例により本発明を更に具体的に説明する。ただし、本発明は以下の実施例に限定されるものではない。【０１２９】
＜測定条件＞
（１）ダイシェア強度の測定
銅板（１９×２５×３ｍｍ３）上に、厚さ７０μｍのステンレス板に３×３ｍｍ正方形の開口を３行３列有するメタルマスクを載せ、メタルスキージを用いてステンシル印刷により接合用銅ペーストを塗布した。塗布した接合用銅ペースト上に、チタン、ニッケルがこの順で形成され、３×３ｍｍ２の被着面がニッケルであるシリコンチップ（チップ厚：６００μｍ）を載せ、ピンセットで軽く押さえた。これをチューブ炉（株式会社エイブイシー製）にセットし、アルゴンガスを１Ｌ／ｍｉｎで流して空気をアルゴンガスに置換した。その後、水素ガスを３００ｍＬ／ｍｉｎで流しながら昇温１０分、３５０℃１０分の条件で焼結処理して銅板とシリコンチップとを焼結金属層で接合した接合体を得た。その後、アルゴンガスを０．３Ｌ／ｍｉｎに換えて冷却し、５０℃以下で接合体を空気中に取り出した。
接合体の接合強度は、ダイシェア強度により評価した。１ｋＮのロードセルを装着した万能型ボンドテスタ（４０００シリーズ、ＤＡＧＥ社製）を用い、測定スピード５００μｍ／ｓ、測定高さ１００μｍでシリコンチップを水平方向に押し、接合体のダイシェア強度を測定した。８個の接合体の測定した値の平均値をダイシェア強度とした。【０１３０】
（２）焼結金属層における銅の含有量（体積割合）
厚さ１ｍｍのテフロン（登録商標）板に１５×１５ｍｍ２の開口を設けた。ガラス板上にこのテフロン（登録商標）板を置き、開口部に接合用銅ペーストを充填し、メタルスキージで開口から溢れた接合用銅ペーストを除去した。テフロン（登録商標）板をはずし、チューブ炉にセットし、アルゴンガスを０．３Ｌ／ｍｉｎで流しながら、１５０℃に加熱して１時間保持して溶媒を除去した。そのまま、ガスを水素ガス３００ｍＬ／ｍｉｎに換え、３５０℃に昇温して６０分焼結処理して、焼結金属層を得た。その後、アルゴンガスを０．３Ｌ／ｍｉｎに換えて冷却し、５０℃以下で焼結金属層を空気中に取り出した。板状の焼結金属層をガラス板から剥離し、紙やすり（８００番）で研磨して１０×１０ｍｍ２のサイズで表面が平坦な板状サンプルを得た。板状サンプルの縦、横、厚みの寸法を測定し、板状サンプルの重量を測定した。これらの値から板状サンプルの密度を算出し、更に下記の式に従い金属銅の体積割合を算出した。
焼結金属層における銅の含有量（体積％）＝板状サンプルの密度（ｇ／ｃｍ３）／８．９６（ｇ／ｃｍ３）×１００（％）【０１３１】
（３）断面モルフォロジー観察
接合体をカップ内にサンプルクリップ（Ｓａｍｐｌｋｌｉｐ  Ｉ、Ｂｕｅｈｌｅｒ社製）で固定し周囲にエポキシ注形樹脂（エポマウント、リファインテック株式会社製）をサンプル全体が埋まるまで流し込み、真空デシケータ内に静置して１分間減圧して脱泡した。その後、室温で１０時間静置し、エポキシ注形樹脂を硬化し、サンプルを調製した。リファインソーエクセル（リファインテック株式会社製）を用いて、サンプルをシリコンチップ近傍で切断した。耐水研磨紙（カーボマックペーパー、リファインテック株式会社製）をつけた研磨装置（Ｒｅｆｉｎｅ  Ｐｏｌｉｓｈｅｒ  ＨＶ、リファインテック株式会社製）で接合体の中央付近まで削り断面を出した。研磨したサンプルは、余分なエポキシ注形樹脂を削り落とし、イオンミリング装置で加工できるサイズにした。イオンミリング装置（ＩＭ４０００、株式会社日立ハイテクノロジーズ製）をＣＰ加工モードで用い、アルゴンガス流量０．０７〜０．１ｃｍ３／ｍｉｎ、処理時間１２０分の条件で、サイズ加工したサンプルを断面加工してＳＥＭ用サンプルとした。このＳＥＭ用サンプルをＳＥＭ−ＥＤＸ装置（ＥＳＥＭ  ＸＬ３０、Ｐｈｉｌｉｐｓ社製）により、焼結金属層断面を印加電圧１５ｋＶで観察した。【０１３２】
（４）配向秩序度の算出
「（３）断面モルフォロジー観察」で得られた３０００倍のＳＥＭ像をＩｍａｇｅ  Ｊ（アメリカ国立衛生研究所製）で読み込んだ。ＳＥＭ像としては、基板又はシリコンチップと焼結金属層との接合界面が写っているものを用いた。［Ｔ］キーを押してＲＯＩ  Ｍａｎａｇｅｒウインドウを表示し、Ｓｈｏｗ  Ａｌｌのチェックボックスにチェックを入れた。メインウインドウからＳｔｒａｉｇｈｔ  Ｌｉｎｅを選択した。画像上の稠密な連続部であり、直線状、直方体状、楕円体状の部分で、この部分の内に内包される直線の中で最大の長さのものを長径、それと直交してこの部分に内包される直線の中で最大の長さのものを厚みとしたときに、長径の長さが１μｍ以上で且つ長径／厚みの比が４以上であるものをフレーク状構造と特定した。このフレーク状構造の断面の端から端までをクリック→ドラッグでラインを引き、［Ｔ］キーを押してＲＯＩ  Ｍａｎａｇｅｒウインドウに登録した。この操作を画面上のフレーク状構造全てに対し、重複無く繰り返した。ただし、画面端からはみ出て像が切断されているフレーク状構造は選択しなかった。次に、ＲＯＩ  Ｍａｎａｇｅｒウインドウ内のＭｅａｓｕｒｅボタンを押した。計測された角度がＲｅｓｕｌｔｓウインドウに表示されるので、［Ｆｉｌｅ］→［Ｓａｖｅ  Ａｓ］でファイルにセーブした。基板又はシリコンチップとの接合界面が画像に対し水平からずれている場合には、同様にしてその角度を計測した。セーブされた結果のファイルをＭｉｃｒｏｓｏｆｔ  Ｅｘｃｅｌで読み込んだ。基板又はシリコンチップと焼結金属層との界面が画像に対し水平からずれている場合には、測定された各角度から接合界面の角度を減算した。各角度θに対しｃｏｓ２θを求め、その平均値＜ｃｏｓ２θ＞を算出し、Ｓ＝１／２×（３＜ｃｏｓ２θ＞−１）に代入して配向秩序度Ｓを算出した。
Ｓが０．８３以上である場合を、部材と焼結金属層との界面に対して略平行に配向したフレーク状構造が「有」とした。【０１３３】
（５）フレーク状構造の長軸と厚みの比の算出
「断面モルフォロジー観察」で得られた５０００倍のＳＥＭ像をＩｍａｇｅ  Ｊ（アメリカ国立衛生研究所製）で読み込んだ。メインウインドウからＳｔｒａｉｇｈｔ  Ｌｉｎｅを選択した。画像下部のスケール（本例では５μｍを示すスケール）の端から端までクリック→ドラッグでラインを引き、メインウインドウから［Ａｎａｌｙｚｅ］→［Ｓｅｔ  Ｓｃａｌｅ］を選択し、Ｓｅｔ  Ｓｃａｌｅウインドウを表示させ、Ｋｎｏｗｎ  Ｄｉｓｔａｎｃｅ：のボックスに「５」、Ｕｎｉｔ  ｏｆ  ｌｅｎｇｔｈ：のボックスに「μｍ」を入力し［ＯＫ］ボタンをクリックした。［Ｔ］キーを押してＲＯＩ  Ｍａｎａｇｅｒウインドウを表示し、Ｓｈｏｗ  Ａｌｌのチェックボックスにチェックを入れた。（４）と同じ方法によりフレーク状構造を特定し、画像上のフレーク状構造の断面の端から端までをクリック→ドラッグでラインを引き、［Ｔ］キーを押してＲＯＩ  Ｍａｎａｇｅｒウインドウに登録した。この操作を画面上のフレーク状構造全てに対し、重複無く繰り返した。画面端からはみ出て像が切断されているフレーク状構造は選択しなかった。次に、ＲＯＩ  Ｍａｎａｇｅｒウインドウ内のＭｅａｓｕｒｅボタンを押した。計測された長さがＲｅｓｕｌｔｓウインドウに表示されるので、［Ｆｉｌｅ］→［Ｓａｖｅ  Ａｓ］でファイルにセーブした。同様にして画像上のフレーク状構造の断面の厚み方向の長さを計測してファイルにセーブした。セーブしたファイルをＭｉｃｒｏｓｏｆｔ  Ｅｘｃｅｌで読み出し、測長結果の平均を計算した。こうして、フレーク状構造の長径の平均及びフレーク状構造の厚みの平均を得た。更に、フレーク状構造の長径の平均を板状構造の厚みの平均で除することで、「フレーク状構造の長軸方向の数平均長さと厚み方向の数平均長さの比」を得た。【０１３４】
（６）軽元素を除いた元素中の銅元素の割合
「（３）断面モルフォロジー観察」で得られたＳＥＭ用サンプルをＳＥＭ−ＥＤＸ装置にセットし、ワークディスタンス１０ｍｍ以内、Ｓｐｏｔ：４、印加電圧１５ｋＶ、５０００倍の条件で画面全体が焼結金属層となるように視野を設定し、ピントを合わせ、必要に応じてエニグマ補正を行った。ＥＤＸの測定プログラム「ＥＤＸ  Ｃｏｎｔｒｏｌ」を立上げ、積算ボタンを押して５分間積算した。測定プログラムで得られたスペクトルを同定（自動）した。この際、軽元素（Ｌｉ、Ｂｅ、Ｂ、Ｃ、Ｎ、Ｏ）のピークは検出対象から除外した。更に、ベースライン設定（自動）を行ったうえで、組成比の計算を行って各成分の組成比を定量し、銅の割合を「軽元素を除いた元素中の銅元素の割合」とした。【０１３５】
（７）熱伝導率
「（２）金属銅の体積割合」で作製した板状サンプルを用い、熱拡散率をレーザーフラッシュ法（ＬＦＡ４６７、ネッチ社製）で測定した。この熱拡散率と、示差走査熱量測定装置（ＤＳＣ８５００、パーキンエルマー社製）で得られた比熱容量と、「（２）金属銅の体積割合」で求めた密度との積により、２５℃における銀焼結体の熱伝導率［Ｗ／（ｍ・Ｋ）］を算出した。【０１３６】
（８）温度サイクル接続信頼性試験
「（１）ダイシェア強度」と同様にして、銅板（１９×２５×３ｍｍ３）と４×８ｍｍ２の被着面がニッケルであるシリコンチップ（チップ厚：６００μｍ）とを焼結金属層で接合した接合体を得た。接合体上に接着性向上材（ＨＩＭＡＬ、日立化成株式会社製）を塗布、乾燥した後、固形封止材（ＣＥＬ、日立化成株式会社製）で封止しして温度サイクル用試験片を得た。この温度サイクル用試験片を温度サイクル試験機（ＴＳＡ−７２ＳＥ−Ｗ、エスペック株式会社製）にセットし、低温側：−４０℃、１５分、室温：２分、高温側：２００℃、１５分、除霜サイクル：自動、サイクル数：１０００サイクルの条件で温度サイクル接続信頼性試験を実施した。超音波探傷装置（Ｉｎｓｉｇｈｔ−３００、インサイト株式会社製）を用い、温度サイクル接続信頼性試験前後の焼結金属層と基板又はチップとの界面の接合状態のＳＡＴ像を得て、剥離の有無を調べた。接合部の剥離面積が、２０面積％未満の場合を良好（○）とし、２０面積％以上の場合を不良（×）とした。【０１３７】
（９）接合体におけるフレーク状構造の含有割合の測定
（５）で用いたものと同じＳＥＭ像をＩｍａｇｅ  Ｊで読み込み、［Ｉｍａｇｅ］→［Ｔｙｐｅ］→［ＲＧＢ  ｃｏｌｏｒ］を選んだ。次に、［Ｉｍａｇｅ］→［Ａｄｊｕｓｔ］→［Ｃｏｌｏｒ  Ｔｈｒｅｓｈｏｌｄ］でＴｈｒｅｓｈｏｌｄ  Ｃｏｌｏｒウインドウを呼びだし、Ｔｈｒｅｓｈｏｌｄ  ＣｏｌｏｒウインドウのＢｒｉｇｈｔｎｅｓｓのグラフにおいて、明るさの下限を分布曲線の暗色側にある変曲点に合わせ、上限を明色側１００％の位置にした。その後、Ｔｈｒｅｓｈｏｌｄ  Ｃｏｌｏｒウインドウの［Ｓｅｌｅｃｔ］を押し、ＳＥＭ像のうち金属焼結体部分を選択した。この状態で［Ａｎａｌｙｚｅ］→［Ｍｅａｓｕｒｅ］を押し、焼結体部分の断面積を算出した。一方で、（５）で特定したフレーク状構造の長径及び厚みを乗算し、これらを合計することによりフレーク状構造部分の断面積を算出した。｛（フレーク状構造部分の断面積）／（焼結体部分の断面積）｝×１００の式から、接合体全体におけるフレーク状構造の含有割合（％）を算出した。【０１３８】
（実施例１）
分散媒としてα−テルピネオール（和光純薬工業株式会社製）５．２ｇ及びイソボルニルシクロヘキサノール（ＭＴＰＨ、日本テルペン化学株式会社製）６．８ｇと、サブマイクロ銅粒子としてＣＨ０２００（三井金属鉱業株式会社製、０．１２μｍ以上０．８μｍ以下の銅粒子の含有量９５質量％）５２．８ｇとをポリ瓶に混合し、超音波ホモジナイザー（ＵＳ−６００、日本精機株式会社製）により１９．６ｋＨｚ、６００Ｗ、１分処理し分散液を得た。この分散液に、フレーク状マイクロ銅粒子としてＭＡ−Ｃ０２５（三井金属鉱業株式会社製、最大径が１μｍ以上２０μｍ以下の銅粒子の含有量１００質量％）３５．２ｇを添加し、スパチュラで乾燥粉がなくなるまでかき混ぜた。ポリ瓶を密栓し、自転公転型攪拌装置（Ｐｌａｎｅｔｒｙ  Ｖａｃｕｕｍ  Ｍｉｘｅｒ  ＡＲＶ−３１０、株式会社シンキー製）を用いて、２０００ｒｐｍで２分間撹拌し、減圧下、２０００ｒｐｍで２分間撹拌して接合用銅ペーストを得た。この接合用銅ペーストを用いて、接合体を調製し、各種の測定及び分析を行った。【０１３９】
（実施例２及び３）
表１に記載した仕込み量を用いたこと以外は、実施例１と同様にして接合用銅ペーストを得た。これらの接合用銅ペーストを用いて、接合体を調製し、各種の測定及び分析を行った。【０１４０】
（実施例４）
銅粒子としてフレーク状マイクロ銅粒子であるＭＡ−Ｃ０２５の代わりに、フレーク状マイクロ銅粒子である３Ｌ３（福田金属箔粉株式会社製、最大径が１μｍ以上２０μｍ以下の銅粒子の含有量１００質量％）を３５．２ｇ用いたこと以外は実施例１と同様にして接合用銅ペーストを得た。この接合用銅ペーストを用いて、接合体を調製し、各種の測定及び分析を行った。【０１４１】
（実施例５）
銅粒子としてフレーク状マイクロ銅粒子であるＭＡ−Ｃ０２５の代わりに、フレーク状マイクロ銅粒子である１１１０Ｆ（三井金属鉱業株式会社製、最大径が１μｍ以上２０μｍ以下の銅粒子の含有量１００質量％）を３５．２ｇ用いたこと以外は実施例１と同様にして接合用銅ペーストを得た。この接合用銅ペーストを用いて、接合体を調製し、各種の測定及び分析を行った。【０１４２】
（実施例６）
接合用銅ペーストとして実施例４と同様の物を用いた。この接合用ペーストをチタン、ニッケル、金がこの順で形成され、３×３ｍｍ２の被着面が金であるシリコンチップ（チップ厚：６００μｍ）を用いて接合体を作製し「（１）ダイシェア強度の測定」を行った。また、４×８ｍｍ２の被着面が金であるシリコンチップ（チップ厚：６００μｍ）を用いて「（８）温度サイクル接続信頼性試験」を行った。【０１４３】
（実施例７）
接合用銅ペーストとして実施例４と同様の物を用いた。この接合用ペーストとチタン、ニッケル、銀がこの順で形成され、３×３ｍｍ２の被着面が金であるシリコンチップ（チップ厚：６００μｍ）と用いて接合体を作製し「（１）ダイシェア強度の測定」を行った。また、４×８ｍｍ２の被着面が銀であるシリコンチップ（チップ厚：６００μｍ）を用いて「（８）温度サイクル接続信頼性試験」を行った。【０１４４】
（比較例１）
銅粒子としてフレーク状マイクロ銅粒子であるＭＡ−Ｃ０２５の代わりに、擬球状粒子であるＣｕ−ＨＷＱ３μｍ（アトマイズ粉、福田金属箔粉株式会社製）を３５．２ｇ用いたこと以外は実施例１と同様にして接合用銅ペーストを得た。この接合用銅ペーストを用いて、接合体を調製し、各種の測定及び分析を行った。【０１４５】
（比較例２〜５）
表２に記載した組成としたこと以外は、実施例１と同様にして接合用銅ペーストを得た。これらの接合用銅ペーストを用いて、接合体を調製し、各種の測定及び分析を行った。【０１４６】
（比較例６）
銅粒子としてＣＨ０２００の代わりに、球状銅粒子であるＣＳ−１０（５０％体積平均粒径１μｍ、三井金属鉱業株式会社製）を５２．８ｇ用いたこと以外は実施例１と同様にして接合用銅ペーストを得た。この接合用銅ペーストを用いて、接合体を調製し、各種の測定及び分析を行った。【０１４７】
（比較例７）
実施例１の接合用銅ペーストに０．８８質量％の酢酸（０．８８ｇ）を加えて接合用銅ペーストを得た。この接合用銅ペーストを用いて、接合体を調製し、各種の測定及び分析を行った。【０１４８】
（比較例８）
銅粒子としてＣＨ０２００を５２．８ｇ用いる代わりに、酸化銅（ＩＩ）粒子（合成品）２６．４及びＣＨ０２００を２６．４ｇ用いたこと以外は実施例１と同様にして接合用銅ペーストを得た。この接合用銅ペーストを用いて、接合体を調製し、各種の測定及び分析を行った。【０１４９】
（比較例９）
厚さ１００μｍのシート状の高温鉛はんだ（９３．５Ｐｂ５Ｓｎ１．５Ａｇ、千住金属工業株式会社製）を３×３ｍｍ２のサイズに切断した。銅板（１９×２５×３ｍｍ３）上に３．５×３．５ｍｍ２の開口を有するカーボン製冶具を置き、切断した高温鉛はんだと３×３ｍｍ２の被着面がニッケルであるシリコンチップ（チップ厚：６００μｍ）をこの順にカーボン冶具の開口内にセットした。水素オーブン内で、水素雰囲気中、最高温度３５０℃の条件で加熱し、銅板とシリコンチップを高温鉛はんだで接合して接合サンプルを得た。この接合サンプルを用いて、各種の測定及び分析を行った。【０１５０】
（比較例１０）
銀粒子としてＬＭ１（トクセン工業株式会社製）７５ｇとＡｇＣ２３９（福田金属箔粉工業株式会社製）２５ｇ、分散媒としてテルピネオール（和光純薬工業株式会製）１３．６ｇ、添加剤としてステアリン酸（新日本理化株式会社製）１ｇを秤量、混合し、らいかい機を用いて１５分間混練し接合用銀ペーストを作製した。焼成処理条件を空気中で１１０℃に加熱したホットプレート上に１０分、２００℃に加熱したホットプレート上に６０分保持して焼結銀接合サンプルを作製し、各種の測定及び分析を行った。【０１５１】
実施例及び比較例で調製した接合用ペーストの組成を表１及び表２に示す。また、実施例及び比較例の測定結果を表３及び表４に示す。【０１５２】
【表１】
2017043540.tif 000002
【０１５３】
【表２】
2017043540.tif 000003
【０１５４】
【表３】
2017043540.tif 000004
【０１５５】
【表４】
2017043540.tif 000005
【０１５６】
実施例の結果に示されるように、焼結金属層がフレーク状構造を含み、且つ、焼結金属層における銅の含有量が６５体積％以上である場合、接合体は、熱伝導率、ダイシェア強度及び接続信頼性に優れたものだった。図１３及び図１４には、実施例１及び実施例４の接合体のＳＥＭ像を示す。実施例の接合体では、銅の焼結体において、チップ１５又は１６に対して略平行に配向した複数のフレーク状構造を有する焼結銅１の隙間を、銅粒子に由来する焼結銅２によって緻密に埋められていることが分かる。実施例では、焼結金属層が、フレーク状構造を有することで応力集中が分散され、また銅粒子同士が強固且つ緻密に結合することでダイシェア強度に優れた接合体が得られたと考えられる。【０１５７】
一方、比較例の接合体は熱伝導率、ダイシェア強度、又は接続信頼性に優れないものだった。図１５〜図１８には、比較例３及び比較例６〜８の接合体のＳＥＭ像を示す。これらの結果から、焼結金属層における銅の含有量が低いと空孔３が多くなり、フレーク状構造を有する焼結銅１間の接合が弱くなり、基板及びチップと焼結金属層との間の接合が弱くなり、接合体の熱伝導率、ダイシェア強度、又は接続信頼性が低下したと考えられる。また、図１７及び図１８に示されるように、比較例７及び８の接合体では、焼結体においてフレーク状構造を有する焼結銅１が基板１７又はチップに対して略平行に配向していないため、応力集中が分散しなかったことも、接合体の熱伝導率、ダイシェア強度、又は接続信頼性が低下した原因であると考えられる。【０１５８】
高温鉛はんだを用いた比較例９では、ダイシェア強度及び接続信頼性が良好である一方で、熱伝導率が低かった。また、接続用銀ペーストを用いた比較例１０では、熱伝導率及びダイシェア強度が良好である一方で、接続信頼性に優れなかった。これらの結果から、従来の接合材を用いた接合体に比べ、本願発明の接合体は、熱伝導率、ダイシェア強度及び接続信頼性に優れることが示された。
【符号の説明】
【０１５９】
１…フレーク状構造を有する焼結銅、２…銅粒子に由来する焼結銅、３…空孔、４…焼結金属層、５…第一の部材、６…第二の部材、８…フレーク状構造の厚み、９…フレーク状構造の長径、１０…チップ、１１ａ、１１ｂ…リードフレーム、１２…ワイヤ、１３…モールドレジン、１４…半導体素子、１５…チップ（被着面：金）、１６…チップ（被着面：銀）、１７…基板、１００…接合体、１１０…半導体装置、２１…絶縁基板、２２…第一の電極、２３…半導体素子、２４…第二の電極、２５…金属配線、２６…第三の電極、２７…ワイヤ、２８…銅板、２９…絶縁体、３０…ブロック体、３１…封止材、３２…第一の熱伝導部材、３３…第二の熱伝導部材、３４…電極、３５…ワイヤ、２００…半導体装置、２１０…半導体装置、２２０…半導体装置、３００…半導体装置、３１０…半導体装置、３２０…半導体装置、４００…半導体装置。
【図１】
2017043540.tif 000006
【図２】
2017043540.tif 000007
【図３】
2017043540.tif 000008
【図４】
2017043540.tif 000009
【図５】
2017043540.tif 000010
【図６】
2017043540.tif 000011
【図７】
2017043540.tif 000012
【図８】
2017043540.tif 000013
【図９】
2017043540.tif 000014
【図１０】
2017043540.tif 000015
【図１１】
2017043540.tif 000016
【図１２】
2017043540.tif 000017
【図１３】
2017043540.tif 000018
【図１４】
2017043540.tif 000019
【図１５】
2017043540.tif 000020
【図１６】
2017043540.tif 000021
【図１７】
2017043540.tif 000022
【図１８】
2017043540.tif 000023
【国際調査報告】
2017043540.tif 000024
2017043540.tif 000025
2017043540.tif 000026
2017043540.tif 000027